(57)【要約】【課題】水平分断線の真直度、及び、エッジ角度の直角度の両方が高くなるように脆性材料を分断可能な脆性材料分断装置を提供する。【解決手段】分断装置１は、溝形成装置３と、加熱押圧部材１３と、を備える。溝形成装置３は、ガラス板１００の第１面１００ａの一端部から他端部までスクライブ溝１００ｃを形成する。加熱押圧部材１３は、少なくともスクライブ溝１００ｃが形成された部分において、第１面１００ａの温度を、第１面１００ａの反対側の面である第２面１００ｂの温度よりも低くすることで、第１面１００ａに引張熱応力を生じさせ、当該引張熱応力によりガラス板１００を分断する。【選択図】図２
2018176559.tif 000002
【特許請求の範囲】
【請求項１】
板状の脆性材料の第１面の一端部から他端部までスクライブ溝を形成する溝形成装置と、
少なくとも前記スクライブ溝が形成された部分において、前記第１面の温度を、前記第１面の反対側の面である第２面の温度よりも低くすることで、前記第１面に引張熱応力を生じさせ、当該引張熱応力により前記脆性材料を分断する熱応力発生装置と、
を備えることを特徴とする脆性材料分断装置。
【請求項２】
請求項１に記載の脆性材料分断装置であって、
前記熱応力発生装置は、前記第２面のうち、前記スクライブ溝が形成された部分に対応する部分を少なくとも加熱する加熱部を含んでいることを特徴とする脆性材料分断装置。
【請求項３】
請求項１又は２に記載の脆性材料分断装置であって、
前記熱応力発生装置は、前記第１面のうち、前記スクライブ溝が形成された部分を少なくとも冷却する冷却部を含んでいることを特徴とする脆性材料分断装置。
【請求項４】
請求項１から３までの何れか一項に記載の脆性材料分断装置であって、
前記第１面のうち、前記スクライブ溝が形成された部分に当該スクライブ溝が形成された方向と垂直な方向に引張応力が生じるように、前記第２面同士を近づける方向に前記脆性材料を曲げる曲げ加工装置を備え、
前記熱応力発生装置が発生させた引張熱応力と、前記曲げ加工装置が発生させた引張応力と、の両方により前記脆性材料を分断することを特徴とする脆性材料分断装置。
【請求項５】
請求項１から３までの何れか一項に記載の脆性材料分断装置であって、
前記スクライブ溝が形成された方向及び厚み方向の両方に垂直な方向に前記脆性材料を引張る引張装置を備え、
前記熱応力発生装置が発生させた引張熱応力と、前記引張装置が発生させた引張応力と、を重畳させて前記脆性材料を分断することを特徴とする脆性材料分断装置。
【請求項６】
請求項１から３までの何れか一項に記載の脆性材料分断装置であって、
前記脆性材料に機械的な引張応力を発生させる装置を用いることなく、前記熱応力発生装置が発生させた引張熱応力により前記脆性材料を分断することを特徴とする脆性材料分断装置。
【請求項７】
請求項１から６までの何れか一項に記載の脆性材料分断装置であって、
前記脆性材料を搬送する搬送装置を備え、
前記搬送装置は、前記溝形成装置によって前記スクライブ溝が形成された前記脆性材料を前記熱応力発生装置に向けて搬送し、前記脆性材料の前記スクライブ溝の位置と、前記熱応力発生装置のうち引張熱応力を発生させる部分の位置と、を一致させるように前記脆性材料を停止させることを特徴とする脆性材料分断装置。
【請求項８】
板状の脆性材料の第１面の一端部から他端部までスクライブ溝を形成する溝形成工程と、
少なくとも前記スクライブ溝が形成された部分において、前記第１面の温度を、前記第１面の反対側の面である第２面の温度よりも低くすることで、前記第１面に引張熱応力を生じさせ、当該引張熱応力により前記脆性材料を分断する分断工程と、
を含むことを特徴とする脆性材料分断方法。
【請求項９】
請求項８に記載の脆性材料分断方法であって、
前記分断工程では、前記脆性材料に曲げ力又は引張力を与えることで前記スクライブ溝が形成された部分に発生させた引張応力と、前記引張熱応力と、の両方により前記脆性材料を分断することを特徴とする脆性材料分断方法。
【発明の詳細な説明】
【技術分野】
【０００１】
本発明は、主として、脆性材料を分断する脆性材料分断装置に関する。
【背景技術】
【０００２】
近年、ガラス等の脆性材料を分断する方法として、機械的な分断に代えて、熱応力を用いた方法が提案されている。特許文献１は、この種の技術を開示する。
【０００３】
特許文献１は、疵形成手段と、加熱装置と、分断部材と、押え部材と、を備える分断装置を開示する。疵形成手段は、ガラスの第１主面に起点疵を形成する。起点疵は、ガラスの分断計画線上の端部に形成され、具体的には、一部に１〜２ｍｍ程度の刻み線又は点状の疵である。加熱装置は、分断部材を加熱する。分断部材は、ガラスの第２主面（具体的には分断計画線の反対側の面）を加熱することで、第１主面の分断計画線の近傍に引張応力を発生させる。また、分断部材はガラスを加熱するとともに曲げ力をガラスに加える。具体的には、ガラスの第１主面には、分断部材を挟むように２つの押え部材が配置されており、ガラスを押えている。この状態で、分断部材がガラスの第２主面を第１主面側に押圧することで、ガラスに曲げ力が加わり、第１主面に引張応力が生じる。加熱及び曲げにより生じた引張応力により、起点疵からクラックが進行し、ガラスが分断される。
【先行技術文献】
【特許文献】
【０００４】
【特許文献１】特許第５７５０２０２号公報
【発明の概要】
【発明が解決しようとする課題】
【０００５】
ここで、ガラスの分断面を厚み方向から見たときの輪郭を水平分断線と称し、分断面と主面がなす角度をエッジ角度と称する（図５）。特許文献１の分断装置は、エッジ角度の直角度は高いが、水平分断線が僅かに蛇行することがある。水平分断線はガラスの品質を示す１つの指標であるため、真直度が高いことが好ましい。この課題は、ガラスだけでなく、脆性材料に共通のものである。
【０００６】
本発明は以上の事情に鑑みてされたものであり、その主要な目的は、水平分断線の真直度、及び、エッジ角度の直角度の両方が高くなるように脆性材料を分断可能な脆性材料分断装置を提供することにある。
【課題を解決するための手段】
【０００７】
本発明の解決しようとする課題は以上の如くであり、次にこの課題を解決するための手段とその効果を説明する。
【０００８】
本発明の第１の観点によれば、以下の構成の脆性材料分断装置が提供される。即ち、この脆性材料分断装置は、溝形成装置と、熱応力発生装置と、を備える。前記溝形成装置は、板状の脆性材料の第１面の一端部から他端部までスクライブ溝を形成する。前記熱応力発生装置は、少なくとも前記スクライブ溝が形成された部分において、前記第１面の温度を、前記第１面の反対側の面である第２面の温度よりも低くすることで、前記第１面に引張熱応力を生じさせ、当該引張熱応力により前記脆性材料を分断する。
【０００９】
本発明の第２の観点によれば、以下の脆性材料分断方法が提供される。即ち、この脆性材料分断方法は、溝形成工程と、分断工程と、を含む。前記溝形成工程では、板状の脆性材料の第１面の一端部から他端部までスクライブ溝を形成する。前記分断工程では、少なくとも前記スクライブ溝が形成された部分において、前記第１面の温度を、前記第１面の反対側の面である第２面の温度よりも低くすることで、前記第１面に引張熱応力を生じさせ、当該引張熱応力により前記脆性材料を分断する。
【００１０】
これにより、脆性材料はスクライブ溝に沿って分断するため、水平分断線の真直度を高くすることができる。更に、主として熱応力により脆性材料を分断しているため、エッジ角度の直角度を高くすることができる。従って、水平分断線の真直度及びエッジ角度の直角度の両方が高い高品質な分断面を有する脆性材料を作成できる。
【発明の効果】
【００１１】
本発明によれば、水平分断線の真直度、及び、エッジ角度の直角度の両方が高くなるように脆性材料を分断可能な脆性材料分断装置を提供できる。
【図面の簡単な説明】
【００１２】
【図１】第１実施形態に係る分断装置の斜視図。
【図２】スクライブ溝を形成する工程を示す斜視図。
【図３】スクライブ溝の形成後のガラス板及び分断装置を溝形成方向で見た側面図。
【図４】加熱押圧部材をガラス板に押し付けて熱応力及び曲げ応力を発生させる様子を示す側面図。
【図５】本実施形態の分断方法と特許文献１の分断方法とを比較する図。
【図６】第２実施形態に係る分断装置の側面図。
【図７】第３実施形態に係る分断装置の斜視図。
【発明を実施するための形態】
【００１３】
次に、図面を参照して本発明の実施形態を説明する。初めに、図１から図３を参照して、第１実施形態の分断装置１の構成を説明する。図１は、分断装置１の斜視図である。図２は、スクライブ溝１００ｃを形成する工程を示す斜視図である。図３は、スクライブ溝１００ｃの形成後のガラス板１００及び分断装置１の拡大断面図である。
【００１４】
分断装置１は、脆性材料の一例としてのガラス板１００を分断する装置である。ガラス板１００の用途は限定されないが、ガラス板１００は例えばディスプレイに使用されるガラスである。
【００１５】
分断装置１は、ガラス板１００を搬送可能に構成されており、ガラス板１００を所定の位置で停止させた状態で分断する。本実施形態では、分断装置１は、ガラス板１００を水平方向に搬送するが、それ以外の方向（例えば鉛直方向）に搬送する構成であっても良い。また、本実施形態では、分断装置１は、ガラス板１００を厚み方向に垂直な方向に搬送するが、それ以外の方向に搬送する構成であっても良い。また、分断装置１は、ガラス板１００を搬送する機能を有していなくても良い。この場合、分断装置１は、手動又は別の装置から供給されたガラス板１００を分断する。
【００１６】
図１に示すように、分断装置（脆性材料分断装置）１は、搬送装置２と、溝形成装置３と、曲げ加工装置４と、を備える。また、これらの装置は、図略の制御装置によって動作タイミング等が制御されている。
【００１７】
搬送装置２は、載置されたガラス板１００を所定の方向に搬送する。以下、ガラス板１００の搬送方向を単に「搬送方向」と称することがある。搬送装置２は、ガラス板１００を搬送方向に搬送可能であるとともに、所定の位置で停止可能である。また、搬送装置２には、後述の曲げ加工装置４を配置するための隙間２ａが形成されている。搬送装置２は、ガラス板１００を搬送するとともに、分断を行う箇所が隙間２ａの上に位置するようにガラス板１００を停止させる。
【００１８】
本実施形態の搬送装置２は、ベルトコンベアであるが、ローラコンベアであっても良いし、ガラス板１００の下方から気体を噴射して浮かせた状態で搬送する構成であっても良い。
【００１９】
溝形成装置３は、搬送装置２の隙間２ａが形成された箇所であって、搬送装置２とガラス板１００を挟んで反対側に配置されている。溝形成装置３は、一例として、ダイヤモンド又は超硬合金のチップを有するカッタである。溝形成装置３は、搬送装置２がガラス板１００を停止させた後に、図２に示すように、ガラス板１００の一側の面にスクライブ溝１００ｃを形成する。以下では、スクライブ溝１００ｃを形成する面を第１面１００ａと称し、その反対側の面を第２面１００ｂと称する。スクライブ溝１００ｃは、ガラス板１００の厚さによっても異なるが、例えば１０μｍ〜１００μｍの深さを有している。また、スクライブ溝１００ｃは、ガラス板１００の一端部から他端部まで形成されている。なお、一端部及び他端部とは、ガラス板１００の完全な端だけでなく、端の近傍を含む概念である。
【００２０】
本実施形態では、スクライブ溝１００ｃを形成する方向は、搬送方向とは垂直な方向であるが、それ以外の方向（例えば搬送方向と同じ方向）であっても良い。また、本実施形態では、第１面１００ａは、鉛直方向上側を向く面であるが、鉛直方向下側を向く面であっても良い（この場合、溝形成装置３はガラス板１００の下方に配置される）。また、ガラス板１００の搬送時の向きによっては、第１面１００ａは、鉛直方向以外の方向（例えば水平方向）を向く面であっても良い。なお、溝形成装置３は、カッタに限られず、例えばレーザ装置であっても良い。
【００２１】
曲げ加工装置４は、ガラス板１００を曲げることにより、ガラス板１００の内部に応力を発生させる。曲げ加工装置４は、図１及び図３等に示すように、上流押え部材１１と、下流押え部材１２と、加熱押圧部材（熱応力発生装置、加熱部）１３と、駆動部１４と、を備える。
【００２２】
上流押え部材１１は、搬送装置２の隙間２ａよりも上流側において、ガラス板１００を挟んで搬送装置２の反対側に配置されている。一方、下流押え部材１２は、搬送装置２の隙間２ａよりも下流側において、ガラス板１００を挟んで搬送装置２の反対側に配置されている。上流押え部材１１及び下流押え部材１２は、ゴム製又は樹脂製の軟らかい三角柱状の棒状の部材又は金属製の部材である。上流押え部材１１及び下流押え部材１２は、長手方向が溝形成方向に一致するように配置されている。上流押え部材１１及び下流押え部材１２は、図略の駆動部により下方に移動可能に構成されており、ガラス板１００の第１面１００ａを搬送装置２側に押圧可能である。
【００２３】
加熱押圧部材１３は、搬送装置２の隙間２ａに配置されている。言い換えれば、加熱押圧部材１３は、ガラス板１００の第２面１００ｂ側（ガラス板１００を挟んで溝形成装置３の反対側）に配置されている。更に詳細には、加熱押圧部材１３は、第２面１００ｂのうち、スクライブ溝１００ｃに対応する部分（即ちスクライブ溝１００ｃの下方）に配置されている。加熱押圧部材１３は、円柱状の棒状の部材である。加熱押圧部材１３は、長手方向が溝形成方向に一致するように配置されている。加熱押圧部材１３の長手方向の長さは、ガラス板１００の溝形成方向の長さよりも長い。加熱押圧部材１３には、長手方向の一側から他側にわたって加熱装置が埋め込まれている。加熱装置の構成は任意であるが、例えばシーズヒータ、セラミックヒータ、高温気体の吐出装置、及びガラスに吸収される波長帯のレーザ等である。
【００２４】
上流押え部材１１及び下流押え部材１２は三角柱状に限られず他の形状（例えば円柱状）であっても良い。同様に、加熱押圧部材１３は円柱状に限られず他の形状（例えば三角柱状）であっても良い。
【００２５】
駆動部１４は、エアシリンダ又はソレノイド等のリニアアクチュエータである。駆動部１４は、加熱押圧部材１３に連結されている。駆動部１４は、加熱押圧部材１３をガラス板１００の第２面１００ｂに近づける方向（上方向）に移動させることができる。これにより、ガラス板１００に曲げ力を与えることができる。また、駆動部１４は、加熱押圧部材１３の下方に複数設けられており、それぞれが同期して駆動することで、加熱押圧部材１３の押上げ力（ひいてはガラス板１００に及ぼす押圧力）を長手方向で均一にすることができる。
【００２６】
このように、本実施形態では、加熱押圧部材１３はガラス板１００を加熱する加熱装置として機能するとともに、ガラス板１００に曲げ力を与える曲げ加工装置４の一部としても機能する。この構成により、分断装置１の部品点数を少なくすることができる。なお、この構成に代えて、分断装置１は、加熱装置と、曲げ加工装置と、を個別に備える構成であっても良い。
【００２７】
次に、分断装置１を用いてガラス板１００を分断する方法（脆性材料分断方法）の流れ、及びその原理について説明する。
【００２８】
搬送装置２は、ガラス板１００を搬送するとともに、ガラス板１００の分断予定箇所（分断計画線）が隙間２ａの上方に位置した状態でガラス板１００を停止させる。なお、加熱押圧部材１３の加熱装置に予熱が必要な場合は、予め行っているものとする。
【００２９】
次に、分断装置１は、図２に示すように溝形成装置３を動作させて、ガラス板１００の第１面１００ａの一端部から他端部までスクライブ溝１００ｃを形成する（溝形成工程）。
【００３０】
次に、分断装置１は、上流押え部材１１及び下流押え部材１２を下方に移動させ、ガラス板１００を押え付ける。なお、上流押え部材１１及び下流押え部材１２を動作せるタイミングは、溝形成工程の前であっても良い。
【００３１】
次に、分断装置１は、駆動部１４を駆動させて加熱押圧部材１３を上方に移動させてガラス板１００の近傍で停止させる（熱応力発生工程）。これにより、加熱押圧部材１３は、第２面１００ｂのうちスクライブ溝１００ｃに対応する部分を加熱する。その結果、ガラス板１００の第２面１００ｂが熱膨張して第２面１００ｂに圧縮熱応力が発生し、それに伴って第１面１００ａ（具体的にはスクライブ溝１００ｃの近傍）に引張熱応力が発生する。引張熱応力の方向は、搬送方向と同じ方向（即ち、第１面１００ａにおいて溝形成方向に垂直な方向）である。加熱押圧部材１３の長手方向の長さはガラス板１００の溝形成方向の長さよりも長いため、溝形成方向の一端部から他端部まで同様の引張熱応力が発生する。この引張熱応力は、スクライブ溝１００ｃを広げる方向に生じる。
【００３２】
次に、分断装置１は、駆動部１４を駆動して加熱押圧部材１３を更に上方に移動させる。これにより、加熱押圧部材１３は、第２面１００ｂのうちスクライブ溝１００ｃに対応する部分に接触して上方に押し上げる。一方で、加熱押圧部材１３を挟んで搬送方向の上流側及び下流側には、それぞれ上流押え部材１１及び下流押え部材１２が配置されている。この構成により、ガラス板１００に曲げ力を与えることができる。具体的には、ガラス板１００の第２面１００ｂ同士を近づける方向（第２面１００ｂが曲げの内側となる方向）にガラス板１００は曲げられる。これにより、図４に示すように、第１面１００ａのスクライブ溝１００ｃが形成されている部分に引張応力を発生させることができる。この引張応力の位置及び方向は、上記の引張熱応力と同じである。本実施形態では、この曲げ加工による引張応力と、加熱による引張熱応力と、の両方が作用することで、ガラス板１００がスクライブ溝１００ｃに沿って分断される（分断工程）。また、予めガラス板１００にスクライブ溝１００ｃが形成されているので、条件によっては加熱による引張応力だけで十分な分断力が得られ、曲げを加えなくても良い場合もある。
【００３３】
機械的な作用による引張応力と、引張熱応力と、の２種類の引張応力が同時に生じるのであれば、加熱押圧部材１３のガラス板１００への近づけ方は適宜変更できる。例えば、本実施形態ではガラス板１００を加熱するために加熱押圧部材１３をガラス板１００の近傍でいったん停止させるが、これに代えて、いったん停止させることなく加熱押圧部材１３をガラス板１００に押し付けても良い。ただし、この場合は、ガラス板１００を加熱する時間を確保するために加熱押圧部材１３を低速で移動させることが好ましい。なお、加熱押圧部材１３をガラス板１００に近づけた状態が長時間続くと、第１面１００ａまで十分に熱が伝わってしまい、引張熱応力が殆ど発生しなくなるため、それを考慮した速度及び停止時間を設定する必要がある。
【００３４】
次に、図５を参照して、特許文献１と比較した本実施形態の分断方法の利点について説明する。図５は、本実施形態の分断方法と特許文献１の分断方法とを比較する図である。
【００３５】
図５に示すように、ガラス板１００の分断面を厚み方向から見たときの輪郭を水平分断線と称する。ガラス板１００は、水平分断線の真直度が高い方が品質（価値）が高い。また、図５に示すように、分断面と第１面（主面）がなす角度をエッジ角度と称する。ガラス板１００は、エッジ角度の直角度が高い方が品質（価値）が高い。
【００３６】
図５に示すように、本実施形態及び特許文献１のように、熱応力を用いてガラス板を分断する場合、エッジ角度の直角度は高くなる。しかし、特許文献１のようにスクライブ溝を形成せずに分断を行う場合、クラックが直線状に進行するとは限らないため、水平分断線に最大数ｍｍオーダーの蛇行が生じることが確認されている。これに対し、本実施形態のようにスクライブ溝を形成して分断を行うことで、スクライブ溝に沿って分断が生じる。従って、スクライブ溝を精度良く形成することで、水平分断線の真直度を高くすることができる。このように、本実施形態の分断方法を用いることにより、水平分断線の真直度が高く、エッジ角度の直角度が高い分断面を有するように、ガラス板１００を分断できる。
【００３７】
次に、図６を参照して、第２実施形態を説明する。図６は、第２実施形態に係る分断装置１の拡大断面図である。なお、以後の説明においては、前述の実施形態と同一又は類似の部材には図面に同一の符号を付し、説明を省略する場合がある。
【００３８】
第１実施形態では、ガラス板１００の第２面１００ｂを加熱することで、第１面１００ａと第２面１００ｂに温度差を発生させ（第１面１００ａの温度を第２面１００ｂの温度よりも低くし）、第１面１００ａに引張熱応力を生じさせたが、第２実施形態では、第２面１００ｂを加熱するとともに、更に第１面１００ａを冷却することで、より大きな温度差及び引張熱応力を発生させる。
【００３９】
具体的には、第２実施形態の分断装置１には、ガラス板１００を挟んで加熱押圧部材１３の反対側に、冷却部（熱応力発生装置）２１と、駆動部２２と、が配置されている。冷却部２１は、加熱押圧部材１３と同様に、円柱状の棒状の部材であり、長手方向が溝形成方向に一致するように配置されている。また、冷却部２１の長手方向の長さは、ガラス板１００の溝形成方向の長さよりも長い。また、冷却部２１は、低温の気体を吐出する構成、水蒸気又はアルコールミストを噴射して気化熱により冷却する構成、又は、液体窒素や冷媒等により冷却部２１自体が低温となる構成等である。なお、冷却部２１は、円柱状に限られず他の形状（例えば三角柱状）であっても良い。
【００４０】
駆動部２２は、加熱押圧部材１３に対する駆動部１４と同様の構成及び配置である。駆動部２２は、冷却部２１をガラス板１００の第１面１００ａに近づける方向に移動させることができる。なお、冷却部２１は第１面１００ａの冷却が目的であり、曲げ加工が目的ではないため、駆動部２２は、冷却部２１を第１面１００ａに接触させる必要はない。
【００４１】
第２実施形態においてガラス板１００の分断を行う場合、分断装置１は、駆動部１４を駆動させて加熱押圧部材１３を第２面１００ｂの近傍に位置させるとともに、駆動部２２を駆動させて冷却部２１を第１面１００ａの近傍に位置させる。冷却部２１により、第１面１００ａのうちスクライブ溝１００ｃが形成された部分が冷却されて熱収縮するため、この部分に引張熱応力が発生する。従って、加熱押圧部材１３に加え冷却部２１を備えることで、引張熱応力を大きくすることができるので、ガラス板１００に与える曲げ力を小さくしつつガラス板１００を分断することができる。つまり、第２実施形態の分断装置１は、２つの熱応力発生装置を備える構成である。
【００４２】
また、冷却部２１は単独でも第１面１００ａに引張熱応力を発生させることができるので、加熱押圧部材１３から、第２面１００ｂを加熱する機能を省くこともできる。この場合、加熱押圧部材１３は、単なる押圧用の部材として機能する。
【００４３】
次に、図７を参照して第３実施形態を説明する。図７は、第３実施形態に係る分断装置の斜視図である。
【００４４】
第１実施形態では、ガラス板１００に曲げ力を与えることで機械的な引張応力を発生させるが、第３実施形態では、ガラス板１００を搬送方向の両側から引張ることで、ガラス板１００に機械的な引張応力を発生させる。従って、第３実施形態では、加熱押圧部材１３に代えて加熱部１３ａが設けられている。加熱部１３ａは加熱押圧部材１３と構成は同じであるが、加熱部１３ａは第２面１００ｂを押圧しない点において異なる。
【００４５】
具体的には、第３実施形態の分断装置１は、引張装置３１を備える。引張装置３１は、溝形成方向に並べて配置される搬送装置２同士の間であって、ガラス板１００の搬送方向の上流側の端部と下流側の端部にそれぞれ配置されている。引張装置３１は、ガラス板１００を把持するとともに、搬送方向上流側の引張装置３１は搬送方向上流側へ、搬送方向下流側の引張装置３１は搬送方向下流側へガラス板１００を引張る。これにより、ガラス板１００に機械的な引張応力を発生させる。引張装置３１は、引張熱応力が生じているタイミングで引張動作を行ってガラス板１００に引張力を与える。これにより、引張装置３１による引張応力と、加熱による引張熱応力と、の両方が作用することで、ガラス板１００がスクライブ溝１００ｃに沿って分断される。
【００４６】
また、本発明ではスクライブ溝１００ｃが形成されており、引張熱応力はスクライブ溝１００ｃを広げる方向に生じる。従って、本実施形態の方法では、特許文献１と異なり、条件によっては（例えばガラス板１００の厚みが薄い等）、上述のように、ガラス板１００に機械的な引張応力を発生させる装置（例えば、曲げ加工装置４又は引張装置３１）を用いることなく、ガラス板１００を分断することもできる。なお、「機械的な引張応力を発生させる装置」とは、ガラス板１００に機械的な引張応力を発生させることを目的とする装置を指す。従って、例えばガラス板１００の保持装置又は搬送装置が、ガラス板１００の自重等により僅かな引張応力を発生させている場合であっても、この保持装置又は搬送装置は「機械的な引張応力を発生させる装置」に該当しない。
【００４７】
以上に説明したように、第１から第３実施形態の分断装置１は、溝形成装置３と、熱応力発生装置（加熱押圧部材１３、冷却部２１のうち少なくとも一方）と、を備える。溝形成装置３は、ガラス板１００の第１面１００ａの一端部から他端部までスクライブ溝１００ｃを形成する。熱応力発生装置は、少なくともスクライブ溝１００ｃが形成された部分において、第１面１００ａの温度を、第１面１００ａの反対側の面である第２面１００ｂの温度よりも低くすることで、第１面１００ａに引張熱応力を生じさせ、当該引張熱応力によりガラス板１００を分断する。
【００４８】
これにより、ガラス板１００はスクライブ溝１００ｃに沿って分断するため、水平分断線の真直度を高くすることができる。更に、主として熱応力によりガラス板１００を分断しているため、エッジ角度の直角度を高くすることができる。従って、水平分断線の真直度及びエッジ角度の直角度の両方が高い高品質な分断面を有するガラス板１００を作成できる。
【００４９】
また、第１から第３実施形態の分断装置１において、熱応力発生装置は、第２面１００ｂのうち、スクライブ溝１００ｃが形成された部分に対応する部分を少なくとも加熱する加熱押圧部材１３を含んでいる。
【００５０】
これにより、第２面１００ｂが熱膨張するため圧縮熱応力が発生し、それに伴って、第１面１００ａのうちスクライブ溝１００ｃの反対側に引張熱応力が発生するため、ガラス板１００を分断できる。
【００５１】
また、第２実施形態の分断装置１において、熱応力発生装置は、第１面１００ａのうち、スクライブ溝１００ｃが形成された部分を少なくとも冷却する冷却部２１を含んでいる。
【００５２】
これにより、第１面１００ａのうちスクライブ溝１００ｃが形成された部分が熱収縮するための引張熱応力が発生するため、ガラス板１００を分断できる。
【００５３】
また、第１及び第２実施形態の分断装置１は、第１面１００ａのうち、スクライブ溝１００ｃが形成された部分に当該スクライブ溝１００ｃが形成された方向と垂直な方向に引張応力が生じるように、第２面１００ｂ同士を近づける方向にガラス板１００を曲げる曲げ加工装置４を備える。分断装置１は、熱応力発生装置が発生させた引張熱応力と、曲げ加工装置４が発生させた引張応力と、の両方によりガラス板１００を分断する。
【００５４】
これに対し、第３実施形態の分断装置１は、スクライブ溝１００ｃが形成された方向及び厚み方向の両方に垂直な方向にガラス板１００を引張る引張装置３１を備える。分断装置１は、熱応力発生装置が発生させた引張熱応力と、引張装置３１が発生させた引張応力と、の両方によりガラス板１００を分断する。
【００５５】
以上の構成により、引張熱応力だけでは分断が困難な場合（例えば厚みが大きいガラス板等）であっても、水平分断線の真直度及びエッジ角度の直角度の品質を維持しつつ分断を行うことができる。
【００５６】
なお、上記実施形態の分断装置１は、ガラス板１００に機械的な引張応力を発生させる装置（曲げ加工装置４及び引張装置３１等）を用いることなく、熱応力発生装置が発生させた引張熱応力によりガラス板１００を分断することが可能である。
【００５７】
以上に本発明の好適な実施の形態を説明したが、上記の構成は例えば以下のように変更することができる。
【００５８】
上記実施形態では、ガラス板１００の分断箇所の上流側と下流側の両方が搬送装置２によって支持されている状態でガラス板１００の分断を行う構成であるが、ガラス板１００の分断箇所の上流側と下流側の一方のみが搬送装置２によって支持されている状態でガラス板１００の分断を行う構成であっても良い。
【００５９】
また、上記実施形態では、ガラス板１００を停止させた状態で、溝形成工程及び分断工程を連続して行う。これに代えて、溝形成工程を行った後に、搬送装置２がガラス板１００を下流側に搬送して再び停止させて分断工程を行うこともできる。この場合、溝形成装置３と加熱押圧部材１３は物理的に離れた位置に配置されるが、この構成においても両者を合わせた装置が分断装置１に相当するものとする。また、この構成において、スクライブ溝１００ｃが形成された位置に的確に熱応力を発生させるために、搬送装置２は、スクライブ溝１００ｃの位置と、加熱押圧部材１３（及び／又は冷却部２１）の位置と、を一致させるようにガラス板１００を停止させる必要がある。そのため、分断装置１は、スクライブ溝１００ｃの位置を推定可能又は検出可能に構成されている。例えば、ガラス板１００の下流側の端部からスクライブ溝１００ｃの位置までの長さは予め決まっているため、ガラス板１００の下流側の端部の位置を光センサ又は接触センサ等で検出することで、スクライブ溝１００ｃの位置を推定できる。あるいは、スクライブ溝１００ｃが形成されている位置は、他の位置と比較して光の反射／透過の態様が異なるため、光センサを用いてスクライブ溝１００ｃの位置を直接検出することもできる。
【００６０】
上記実施形態で記載した特徴は適宜組み合わせることができる。例えば、曲げ加工装置４に代えて引張装置３１を用いる構成（第３実施形態）において、加熱部１３ａに代えて又は加えて冷却部２１を設けることができる。
【００６１】
上記実施形態の分断装置１は、ガラス板１００を分断する装置であるが、脆性材料であればガラス以外の素材の板を分断するために用いることもできる。
【符号の説明】
【００６２】
１  分断装置（脆性材料分断装置）
２  搬送装置
３  溝形成装置
４  曲げ加工装置
１１  上流押え部材
１２  下流押え部材
１３  加熱押圧部材（熱応力発生装置、加熱部）
１４  駆動部
２１  冷却部（熱応力発生装置、冷却部）
２２  駆動部
３１  引張装置
【図１】
2018176559.tif 000003
【図２】
2018176559.tif 000004
【図３】
2018176559.tif 000005
【図４】
2018176559.tif 000006
【図５】
2018176559.tif 000007
【図６】
2018176559.tif 000008
【図７】
2018176559.tif 000009